【事件の表示】
　特許第３３７７１１６号「熱転写フイルム」の請求項１ないし４に係る特許に対する特許異議の申立てについて、次のとおり決定する。
【結　論】
　訂正を認める。
　特許第３３７７１１６号の請求項１ないし２に係る特許を維持する。
【理　由】
１　手続の経緯
 　本件特許第３３７７１１６号の請求項１ないし４に係る発明についての出願は、平成５年９月２４日に特許出願され、平成１４年１２月６日にその特許の設定登録がなされ、その後、枝木幸二より特許異議の申立てがなされ、平成１６年６月１７日付けで取消理由通知がなされ、平成１６年８月２４日に訂正請求がなされ（後日取り下げ）、平成１６年１１月１６日付けで取消理由通知がなされ、その指定期間内である平成１７年１月２５日に訂正請求がなされたものである。
　
２　訂正の適否についての判断
（１）訂正の内容
　訂正事項Ａ
　特許請求の範囲を「【請求項１】基材フィルム上に、イエロー、マゼンタ及びシアンの少なくとも３色の昇華性染料層領域と少なくとも１色の熱溶融性インキ層領域と転写性保護層領域とを面順次に設けてなり、上記イエロー、マゼンタ及びシアンの３色の染料層のうち少なくとも１層が２層構成となっており、該２層の染料層の上層が、ポリマー主鎖にポリシロキサンセグメント、弗化炭素セグメント及び長鎖アルキルセグメントから選ばれた少なくとも１種の離型性セグメントをグラフト結合させた離型性グラフトコポリマーと染料とから形成されており、上記熱溶融性インキ層領域が、基材フィルム面に順次積層された離型層；アクリル樹脂、ポリエステル樹脂、ポリウレタン樹脂の溶液を塗布及び乾燥して形成してなり、熱溶融性インキ層とともに被転写材に転写したときに、形成されたインキ層からなる画像表面に位置する層；及び熱溶融性インキ層からなり、且つ上記転写性保護層領域が、基材フィルム面に順次積層された離型層；アクリル樹脂、ポリエステル樹脂、ポリウレタン樹脂の溶液を塗布及び乾燥して形成してなり、カラー画像面に保護層領域を転写したときに紫外線遮断層及び接着剤層とともに転写される層；紫外線遮断層及び接着剤層からなることを特徴とする熱転写フィルム。【請求項２】熱溶融性インキ層が黒色のインキからなる請求項１に記載の熱転写フィルム。」と訂正する。
　訂正事項Ｂ
　明細書段落番号【０００７】の記載について、「【問題を解決するための手段】上記目的は以下の本発明によって達成される。即ち、本発明は、基材フィルム上に、イエロー、マゼンタ及びシアンの少なくとも３色の昇華性染料層領域と少なくとも１色の熱溶融性インキ層領域と転写性保護層領域とを面順次に設けてなり、上記イエロー、マゼンタ及びシアンの３色の染料層のうち少なくとも１層が２層構成となっており、該２層の染料層の上層が、ポリマー主鎖にポリシロキサンセグメント、弗化炭素セグメント及び長鎖アルキルセグメントから選ばれた少なくとも１種の離型性セグメントをグラフト結合させた離型性グラフトコポリマーと染料とから形成されており、上記熱溶融性インキ層領域が、基材フィルム面に順次積層された離型層；アクリル樹脂、ポリエステル樹脂、ポリウレタン樹脂の溶液を塗布及び乾燥して形成してなり、熱溶融性インキ層とともに被転写材に転写したときに、形成されたインキ層からなる画像表面に位置する層（以下「剥離ＯＰ層」と称する）；及び熱溶融性インキ層からなり、且つ上記転写性保護層領域が、基材フィルム面に順次積層された離型層；アクリル樹脂、ポリエステル樹脂、ポリウレタン樹脂の溶液を塗布及び乾燥して形成してなり、カラー画像面に保護層領域を転写したときに紫外線遮断層及び接着剤層とともに転写される層（以下「剥離ＯＰ層」と称する）；紫外線遮断層及び接着剤層からなることを特徴とする熱転写フィルムである。」と訂正する。
　訂正事項Ｃ
　明細書段落番号【００１４】【００２４】の記載について、「グラグト」を「グラフト」と訂正する。
　訂正事項Ｄ
　明細書段落番号【００４５】の記載について、「実施例１」を「参考例５」と、「本発明」を「参考例」と訂正する。
　訂正事項Ｅ
　明細書段落番号【００４６】の記載について、「実施例１」を「参考例５」と訂正する。
　訂正事項Ｆ
　明細書段落番号【００４８】図面の簡単な説明の記載について、「本発明」を「参考例」と訂正する（４箇所）。
　
（２）訂正の目的の適否、新規事項の有無及び拡張・変更の存否
　上記訂正事項Ａにおいて請求項１に係る訂正は、訂正前の請求項１に、訂正前の請求項２に記載された昇華性染料層領域がイエロー、マゼンタ及びシアンの少なくとも３色からなること、及び訂正前の請求項３のイエロー、マゼンタ及びシアンの３色の染料層のうち少なくとも１層が２層構成であることを取り込み、さらに、２層の染料層の上層が、ポリマー主鎖にポリシロキサンセグメント、弗化炭素セグメント及び長鎖アルキルセグメントから選ばれた少なくとも１種の離型性セグメントをグラフト結合させたグラフトコポリマーと染料から形成されたものであると限定し、また、「剥離ＯＰ層」を、「アクリル樹脂、ポリエステル樹脂、ポリウレタン樹脂の溶液を塗布及び乾燥して形成してなり、熱溶融性インキ層とともに被転写材に転写したときに、形成されたインキ層からなる画像表面に位置する層」、及び「アクリル樹脂、ポリエステル樹脂、ポリウレタン樹脂の溶液を塗布及び乾燥して形成してなり、カラー画像面に保護層領域を転写したときに紫外線遮断層及び接着剤層とともに転写される層」と限定するものであるから、特許請求の範囲の減縮を目的とするものである。
　また、請求項２に係る訂正は、請求項１の訂正にともなって記載を整理し、訂正前の請求項２の熱溶融性インキ層が黒色のインキからなることを請求項２として残したものであり、減縮された請求項１を引用するものであるから、明りょうでない記載の釈明であり、特許請求の範囲の減縮を目的とするものである。
　さらに、請求項３、４を削除する訂正は、特許請求の範囲の減縮を目的とするものである。
　そして、上記訂正事項は、訂正前の請求項１、請求項２、請求項３、明細書の段落【００１１】、【００１４】、【００２９】、【００３０】、【００３３】、【００３６】、【図２】、【図４】の記載に基づくものであり、いずれも願書に添付した明細書に記載された事項の範囲内においてなされたものである。
　上記訂正事項Ｂ、Ｄ、Ｅ及びＦは訂正事項Ａとの整合をとるためのものであり、明りょうでない記載の釈明を目的とするものであり、願書に添付した明細書に記載された事項の範囲内においてなされたものである。
　上記訂正事項Ｃは、誤記の訂正であり、訂正前の明細書の段落【００１４】等に「グラフト」と記載されていることに基づくものであり、願書に添付した明細書に記載された事項の範囲内においてなされたものである。
　そして、いずれの訂正事項も、実質上特許請求の範囲を拡張し、又は変更するものではない。
　
（３）むすび
　以上のとおりであるから、上記訂正請求は、特許法等の一部を改正する法律（平成６年法律１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３　特許異議の申立てについての判断
（１）本件特許発明
　上記のように訂正が認められるから、本件請求項１及び２に係る発明は、訂正明細書の特許請求の範囲の請求項１及び２に記載された、上記２（１）訂正事項Ａに記載したとおりのものである。（以下、「本件発明１」、「本件発明２」という。）
　
（２）特許異議申立の理由の概要
　特許異議申立人枝木幸二は、
１）本件請求項１ないし４に係る発明は、甲第１号証（特開平３−４５３９０号公報）に記載の発明に基づいて、甲第２号証（特開平４−３５９８８号公報）、甲第３号証（特開平３−１６６９９２号公報）、甲第４号証の１（特開平３−１４０２９４号公報）、甲第４号証の２（特開平４−１１３８８９号公報）に記載の従来技術を知る当業者が容易に発明をすることができたものであり、特許法第２９条第２項の規定により、特許を受けることができないものであること、
２）本件請求項４の記載は、特許法第３６条第５項に規定する要件を満たしていないことにより、特許を取り消すべきと主張している。
　
　当審の取消理由通知の概要は、以下のものである。
１）請求項１〜４に係る発明は、その出願前日本国内または外国において頒布された以下の刊行物１〜６に記載された発明に基づいて、その出願前にその発明の属する技術の分野における通常の知識を有する者が容易に発明をすることができたものであるから、特許法第２９条第２項の規定により特許を受けることができない。
　刊行物１　特開平３−４５３９０号公報（特許異議申立人が提出した甲第１号証）
　刊行物２　特開平４−３５９８８号公報（同じく甲第２号証）
　刊行物３　特開平３−１６６９２号公報（同じく甲第３号証）
　刊行物４　特開平３−１４０２９４号公報（同じく甲第４号証の１）
　刊行物５　特開平４−１１３８８９号公報（同じく甲第４号証の２）
　刊行物６　特開平２−１６７７７７号公報(前審の拒絶理由通知の引用例)
２）本件特許明細書は、その記載が不備のため、特許法第３６条第４項又は第５項及び第６項に規定する要件を満たしていない。 
　
（３）刊行物の記載事項
　刊行物１（甲第１号証）には、基材フィルム上にイエロー、マゼンタ及びシアンの少なくとも３色の昇華性染料層、少なくとも１色の熱溶融性インキ層と転写性保護層を面順次に設けてなる熱転写フィルムであり、基材フィルムと熱溶融性インキ層及び転写性保護層との間に剥離層が設けられること（特許請求の範囲）、転写性保護層はその上に接着剤層８’を有し転写性を容易にすること（第２頁右下欄第１３行目〜第１５行目、第１図）、転写性保護層は、アクリル樹脂、ポリエステル樹脂、ポリウレタン樹脂等の透明性、耐摩耗性、耐薬品性等に優れた樹脂から形成すること（第４頁左下欄第２行目〜第５行目）、昇華性染料層で階調画像を形成し、熱溶融性インキ層で単調画像を形成し、続いて転写性保護層を転写させることで、簡単な操作で耐久性、特に耐摩耗性に優れた階調画像及び単調画像が同時に形成できること（第５頁右上欄〜左下欄の効果の欄）が記載されている。
　刊行物２（甲第２号証）には、基材フィルム上に透明樹脂層、その表面に感熱接着剤層を設け、基材フィルムと透明樹脂層との間に剥離層を設けた熱転写カバーフィルムであり、透明樹脂層に紫外線吸収剤が含有されていること（特許請求の範囲）、熱転写カバーフィルムの透明樹脂層は昇華型染料層やワックスインキ層と面順次設けてもよいこと（第３頁右下欄第１９行目〜第４頁左上欄第２行目）、透明樹脂層は画像上に転写されるので、簡単な操作で耐久性、特に耐摩耗性、耐薬品性、耐溶剤性等に優れた画像とすることができること（第６頁右上欄の効果の欄）が記載されている。
　刊行物３（甲第３号証）には、基材フィルムの一方の面に剥離層、保護層及び転写インキ層を順次形成した熱転写シートであり、インキ層が熱可塑性樹脂を主成分とすること（特許請求の範囲）、熱転写性インキ層の着色剤はブラックの顔料が好ましいこと（第３頁左上欄第２０行目〜右上欄第１行目）、印字と同時に転写インキ層の表面に剥離層及び保護層を転写することによって、耐溶剤性、耐摩耗性、耐熱性等に優れた印字が可能であること（第３頁右下欄の効果の欄）が記載されている。
　刊行物４（甲第４号証の１）には、基材フィルム上に染料、バインダー及び増感剤からなる染料層を設けた熱転写シートであり、バインダーがセルロース系、ビニル系、アクリル系、ポリウレタン系、ポリエステル系樹脂又はこれらの樹脂をシリコーン変性、弗素変性又は長鎖アルキル変性した離型性樹脂であること（特許請求の範囲）が記載されている。
　刊行物５（甲第４号証の２）には、熱拡散性色素とバインダー樹脂と変性シリコーン樹脂とを含有するインク層を支持体上に積層した感熱転写記録用インクシートであり、変性シリコーン樹脂がポリエステル変性シリコーンであること（特許請求の範囲）、変性シリコーン樹脂がポリエステルを主鎖としてジメチルポリシロキサン部分がグラフトされていても良く、ジメチルシロキサンの両側もしくは片側にポリエステル部分がブロック状に結合されていても良いこと（第４頁左下欄第４行目〜第１０行目）が記載されている。
　刊行物６には、基材フィルム上に、面順次に、昇華性染料層領域、熱溶融性インキ層領域及び転写性保護層領域を設けてなる熱転写フィルムであって、基材フィルムと熱溶融性インキ層との間に剥離層が設けられている熱転写シート（特許請求の範囲）、接着改良層７が、基材フィルム上に設けられること（第４頁右上欄第５行目〜第１８行目）、熱溶融性インキ層及び転写保護層の上面には、感熱接着剤層８，８’が形成されること（第４頁左下欄第３行目〜第５行目）、基材フィルム上に接着改良層７を介して、その上に剥離層５、更にその上に熱溶融インキ層を形成すること（第５頁右下欄第８行目〜第１１行目）、同じく基材フィルム上に接着改良層７を介して、透明樹脂層よりなる転写保護層４、その上に感熱接着剤層８’を形成すること（第６頁左上欄第６行目〜第８行目）、転写保護層４と接着改良層７との間に剥離層５と同様な剥離層を設けること（第７頁左上欄第１行目〜第３行目）、転写保護層４及び／又は感熱接着剤層８’には、紫外線吸収剤を添加できること（第７頁左上欄第４行目〜第８行目）が記載されている。
　
（４）当審の判断
　特許法第２９条第２項違反について
　本件発明１と刊行物１記載の発明とを比較すると、刊行物１には、本件発明１の構成のうち、昇華性染料層のうち少なくとも１層が２層構成となっていること、及び２層の昇華性染料層の上層がポリマー主鎖にポリシロキサンセグメント、弗化炭素セグメント及び長鎖アルキルセグメントから選ばれた少なくとも１種の離型性セグメントをグラフトと結合させた離型性グラフトコポリマーと染料から形成されることについては何ら記載されていないし、記載されているに等しいということもできない。そして、刊行物２〜６にも、本件発明１の上記構成については記載も示唆もされていない。
　そして、本件発明はこれにより、染料層領域の熱転写時における染料面と被転写材の剥離性を良好にでき、染料濃度を高めることができるという明細書記載の効果を奏するものである。
　したがって、本件発明１が上記刊行物１ないし刊行物６に記載の発明に基づいて当業者が容易に発明をすることができたものとすることはできない。
　本件発明２は、本件発明１のすべての構成を引用し、さらに技術的限定を加えるものであるから、上記と同じ理由で刊行物１ないし刊行物６に記載の発明に基づいて当業者が容易に発明をすることができたものとはいえない。
　
　特許法第３６条第４項及び第５項違反について
　特許異議の申立て及び取消理由通知で上記違反の理由とするものは、
（ａ）請求項４に規定されている「離型性バインダー」なる語は、単なる「バインダー」に対する異同、包含関係が明らかでなく、意味する範囲が不明確である。
（ｂ）請求項１をはじめ明細書各所に記載されている「剥離ＯＰ層」なる語は、技術用語として一般的なものではなく不明確である。
（ｃ）請求項１にアクリル樹脂、ポリエステル樹脂、ポリウレタン樹脂の溶液からなりと記載しているが、溶液状態で層が存在するとは考えられないから、意味が不明確である。
（ｄ）実施例１は染料層のうち少なくとも１層が２層構成となっておらず、実施例とするには適切でない。
というものであり、
（ａ）については、訂正により訂正前の請求項４が削除されたため、不明瞭な記載はなくなり、明確となり、
（ｂ）については、「剥離ＯＰ層」を「アクリル樹脂、ポリエステル樹脂、ポリウレタン樹脂の溶液を塗布及び乾燥して形成してなり、熱溶融性インキ層とともに被転写材に転写したときに、形成されたインキ層からなる画像表面に位置する層」、及び「アクリル樹脂、ポリエステル樹脂、ポリウレタン樹脂の溶液を塗布及び乾燥して形成してなり、カラー画像面に保護層領域を転写したときに紫外線遮断層及び接着剤層とともに転写される層」と限定したため、明確となり、
（ｃ）については、「アクリル樹脂、ポリエステル樹脂、ポリウレタン樹脂の溶液を塗布及び乾燥して形成してなり」と訂正したため、明確となり、
（ｄ）については、実施例１を参考例５と訂正したため、明確となった。
　なお、本件特許明細書には、本件発明１、２の構成をすべて備えた実施例は記載されていないが、本件発明１、２の構成及び作用効果は参考例１ないし５を含む本件特許明細書全体の記載から把握でき、本件特許明細書には、当業者が容易に実施できる程度に、本件発明１、２が記載されている。
　以上のとおり、本件特許明細書の記載は、上記各訂正により不備のないものとなったので、特許法第３６条第４項及び第５項の規定する要件を満たさない特許出願に対してされたものであるとすることはできない。
　
４　むすび
 　以上のとおりであるから、特許異議申立ての理由及び証拠によっては、本件請求項１及び２に係る発明の特許を取り消すことはできない。
　また、他に本件請求項１及び２に係る特許を取り消すべき理由を発見しない。
　よって、特許法等の一部を改正する法律（平成６年法律第１１６号）附則第１４項の規定に基づく、特許法等の一部を改正する法律の施行に伴う経過措置を定める政令（平成７年政令第２０５号）第４条第２項の規定により、結論のとおり決定する。 
【異議決定日】
平成１７年２月７日（２００５．２．７）
【訂正の要旨】
審決（決定）の【理由】欄参照。
（５４）【発明の名称】
熱転写フイルム
（５７）【特許請求の範囲】
　【請求項１】　基材フイルム上に、
イエロー、マゼンタ及びシアンの
３
上記イエロー、マゼンタ及びシアンの３色の染料層のうちの少なくとも１層が２層構成となっており、該２層の染料層の上層が、ポリマー主鎖にポリシロキサンセグメント、弗化炭素セグメント及び長鎖アルキルセグメントから選ばれた少なくとも１種の離型性セグメントをグラフト結合させた離型性グラフトコポリマーと染料とから形成されており、
；アクリル樹脂、ポリエステル樹脂、ポリウレタン樹脂の溶液を塗布及び乾燥して形成してなり、熱溶融性インキ層とともに被転写材に転写したときに、形成されたインキ層からなる画像表面に位置する層；
；アクリル樹脂、ポリエステル樹脂、ポリウレタン樹脂の溶液を塗布及び乾燥して形成してなり、カラー画像面に保護層領域を転写したときに紫外線遮断層及び接着剤層ととも転写される層；
　【請求項２】
　熱
【発明の詳細な説明】
　【０００１】
　【産業上の利用分野】
　本発明は熱転写フイルムに関し、更に詳しくは身分証明書等の如く、写真調画像及び文字や記号等を同時に含み、且つ耐久性に優れた画像形成が可能な熱転写フイルムに関する。
　【０００２】
　【従来の技術】
　従来、簡便な印刷方法として熱転写方法が広く使用される様になった。これらの熱転写方法では、各種の画像が簡便に形成されるので、印刷枚数が比較的少なくてもよい印刷物、例えば、身分証明書等のＩＤカードの作成等に利用される様になっている。
　又、顔写真等の如くカラー画像が好ましい場合には、連続した基材フイルム上に、例えば、イエロー、マゼンダ及びシアン（更に必要に応じてブラック）の着色熱転写層を面順次に繰返し多数設けた長尺熱転写フイルムを用いる熱転写方法が行なわれている。
　【０００３】
　この様な熱転写フイルムは大別すると、それらの熱転写層が加熱によって軟化して画像状に被熱転写材に熱転写される、所謂溶融インキ転写タイプの熱転写フイルムと、加熱によって熱転写層中の染料が昇華（熱移行）して染料のみが画像状に被熱転写材上に熱転写する、所謂昇華染料転写タイプの熱転写フイルムとに大別される。
　【０００４】
　【発明が解決しようとしている問題点】
　以上の如き熱転写フイルムで、身分証明書等のＩＤカードを作成する場合、溶融インキ転写タイプの熱転写フイルムの場合は、文字や数字等の如き単調な画像の形成は容易であるが、顔写真等の如き階調性画像の形成が困難であるという問題があり、一方、昇華転写型の熱転写フイルムの場合には、逆に顔写真等の階調性画像は優れるが、文字や記号等の画像は濃度及びシャープさが不足し、赤外線で読み取り可能なＯＣＲ文字やバーコード等が形成出来ず、従っていずれも満足出来る画像が形成出来ない。
　【０００５】
　この様な欠点を解決する方法としては、上記溶融インキ転写タイプの熱転写フイルムと昇華染料転写タイプの熱転写フイルムとを併用する方法があるが、この方法では操作が煩雑であるという問題がある為、連続した１枚の基材フイルム上に、昇華タイプの転写層と溶融インキ転写タイプの転写層とを面順次に設けた熱転写フイルムが開発された。
　この様な複合熱転写フイルムによれば、顔写真等の階調画像と文字や記号等の単調画像が良好に形成されるが、例えば、ＩＤカードの如く各種の耐久性、特に耐摩擦性が要求される用途では、画像の耐久性が不足するという問題がある。
　【０００６】
　この様な問題点を解決する方法としては、形成された画像面に透明フイルムをラミネートする方法が行われているが、この方法は操作が２工程になり、煩雑であると共に、カード全体にラミネートする為、不要部分迄ラミネートされるという問題があり、更にラミネートの操作上あまり薄いフイルムは使用出来ず、従ってカード全体が厚くなるという問題がある。
　従って、本発明の目的は、上記従来技術の問題点を解決し、簡便な操作で耐久性、特に耐摩耗性に優れた階調画像及び単調画像が同時に形成出来る熱転写フイルムを提供することである。
　【０００７】
　【問題点を解決する為の手段】
　上記目的は以下の本発明によって達成される。即ち、本発明は、基材フイルム上に、
イエロー、マゼンタ及びシアンの
３
上記イエロー、マゼンタ及びシアンの３色の染料層のうちの少なくとも１層が２層構成となっており、該２層の染料層の上層が、ポリマー主鎖にポリシロキサンセグメント、弗化炭素セグメント及び長鎖アルキルセグメントから選ばれた少なくとも１種の離型性セグメントをグラフト結合させた離型性グラフトコポリマーと染料とから形成されており、
；アクリル樹脂、ポリエステル樹脂、ポリウレタン樹脂の溶液を塗布及び乾燥して形成してなり、熱溶融性インキ層とともに被転写材に転写したときに、形成されたインキ層からなる画像表面に位置する層（以下「剥離ＯＰ層」と称する）；
；アクリル樹脂、ポリエステル樹脂、ポリウレタン樹脂の溶液を塗布及び乾燥して形成してなり、カラー画像面に保護層領域を転写したときに紫外線遮断層及び接着剤層ととも転写にされる層（以下「剥離ＯＰ層」と称する）；
　【０００８】
　【作用】
　基材フイルム上に昇華性染料層領域と熱溶融性インキ層領域と特定構成の転写性保護層領域とを設け、該熱溶融性インキ層領域を基材フイルム面に順次積層された離型層、剥離ＯＰ層及び熱溶融性インキ層からなる熱転写フイルムを使用し、昇華性染料層領域で階調画像を、そして熱溶融性インキ層領域で単調画像を形成すると同時に、単調画像表面に剥離ＯＰ層を転写させることによって、優れた階調画像とともに、耐摩耗性に優れた単調画像が同時に形成される。
　【０００９】
　【好ましい実施態様】
　次に好ましい実施例を図解的に示す添付図面を参照して本発明を更に具体的に説明する。
　第１図は本発明の好ましい１実施例の熱転写フイルムの断面を図解的に示す図である。
　この実施例の熱転写フイルムは、基材フイルム１上にイエロー、マゼンタ及びシアンの染料を含む昇華性染料層２Ｙ、２Ｍ及び２Ｃからなる昇華性染料層領域２、熱溶融性インキ層領域３及び特定構成の転写性保護層領域４からなり、上記熱溶融性インキ層領域３が、基材フイルム面に順次積層された離型層５、剥離ＯＰ層６及び熱溶融性インキ層７からなることを特徴としている。
　上記熱溶融性インキ層領域３がサーマルヘッドで加熱されて被転写材面に画像を形成する場合、該熱溶融性インキ層領域３は、離型層５と剥離ＯＰ層６との界面或は剥離ＯＰ層６中で剥離され、熱溶融性インキ層７は剥離ＯＰ層６の全部又は一部とともに被転写材に転写され、形成されたインキ層からなる画像表面には剥離ＯＰ層が位置する様になる。
　【００１０】
　尚、８は背面耐熱層であり、プリンタのサーマルヘッドの粘着を防止する作用を有し、又、９はプライマー層であって、基材フイルム１に対する昇華性染料層領域２及び離型層５の密着性を良好にする作用を有し、更に１０は接着剤層を示し、熱溶融性インキ層７及び転写性保護層領域４の剥離ＯＰ層６の転写性を容易にする作用を有する。これらの層８〜９は、本発明において必須ではない。
　又、上記転写性保護層領域４は、染料層２から昇華した染料で形成された染料画像及び／又はインキ層７の転写によって形成されたインキ層画像の表面にそれらの画像を保護する為に転写される領域であって、離型層５、剥離ＯＰ層６及び接着剤層１０から構成されている。更に剥離ＯＰ層６と接着剤層１０との間には、紫外線吸収剤或は紫外線吸収性微粉末を含有した紫外線遮断層（不図示）を設ける。
　【００１１】
　図２は、本発明の熱転写フイルムの別の実施例を示す図であり、染料層領域２を２回塗りで形成した例である。この場合、２Ｙ、２Ｍ及び２Ｃは通常のバインダー樹脂と染料とから形成し、２Ｙ’、２Ｍ’及び２Ｃ’は後述する様な離型性に優れたバインダー樹脂と染料とから形成し、染料層領域２の熱転写時における染料層面と被転写材の剥離性を良好にすることが出来る。
　図３は、図２に示した実施例において、染料層領域のうちイエロー層のみを２層構成とした例であり、１回の塗工ではイエロー層の染料濃度を高くすることが出来ない場合に２層構成とすることによって、単位面積当たりの染料濃度を高めることが出来る。勿論、他の色相の染料層を２層構成としてもよい。
　【００１２】
　次に使用材料及び形成方法等により本発明の熱転写フイルムを更に詳しく説明する。
　本発明で用いられる基材フイルム１としては、従来の熱転写フイルムに使用されていると同じ基材フイルムがそのまま用いることが出来ると共に、その他のものも使用することが出来、特に制限されない。
　好ましい基材フイルム１の具体例としては、例えば、グラシン紙、コンデンサ紙、パラフイン紙等の薄葉紙が有用であり、その他に、例えば、ポリエステル、ポリプロピレン、セロハン、ポリカーボネート、酢酸セルロース、ポリエチレン、ポリ塩化ビニル、ポリスチレン、ナイロン、ポリイミド、ポリ塩化ビニリデン、アイオノマー等のプラスチック或いはこれらと前該紙とを複合した基材フイルム等が挙げられる。
　この基材フイルム１の厚さは、その強度及び耐熱性等が適切になる様に、材料に応じて適宜変更することが出来るが、その厚さは、好ましくは、３〜１００μｍである。
　【００１３】
　熱転写フイルムの染料層領域２は、昇華性染料を任意のバインダー樹脂で上記基材フイルム１上に担持させた層である。
　使用する染料としては、従来公知の昇華タイプの熱転写フイルムに使用される染料はいずれも本発明に有効に使用可能であり、特に限定されない。例えば、幾つかの好ましい染料としては、赤色染料として、ＭＳ　Ｒｅｄ　Ｇ、Ｍａｃｒｏｌｅｘ　Ｒｅｄ　Ｖｉｏｌｅｔ　Ｒ、Ｃｅｒｅｓ　Ｒｅｄ　７Ｂ、Ｓａｍａｒｏｎ　Ｒｅｄ　ＨＢＳＬ、ＳＫルビンＳＥＧＬ等が挙げられ、又、黄色の染料としては、ホロンブリリアントイエローＳ−６ＧＬ、ＰＴＹ−５２、マクロレックスイエローＳ−６Ｇ等が挙げられ、又、青色染料としては、カヤセットブルー７１４、ワクソリンブルーＡＰ−ＦＷ、ホロンブリリアントブルーＳ−Ｒ、ＭＳブルー１００、ダイトーブルーＮｏ．１等が挙げられる。
　【００１４】
　上記の如き染料を担持する為のバインダーとしては、従来公知のものがいずれも使用出来、好ましいものを例示すれば、エチルセルロース、ヒドロキシエチルセルロース、エチルヒドロキシセルロース、ヒドロキシプロピルセルロース、メチルセルロース、酢酸セルロース、酢酪酸セルロース等のセルロース系樹脂、ポリビニルアルコール、ポリ酢酸ビニル、ポリビニルブチラール、ポリビニルアセタール、ポリビニルピロリドン、ポリアクリルアミド等のビニル系樹脂等が挙げられるが、特にポリビニルアセタールやポリビニルブチラール等が耐熱性や染料の熱移行性等の点から好ましいものである。
　本発明においては、上記バインダーに加えて、若しくは上記バインダーに代えて、次の如き離型性グラフトコポリマーを離型剤又はバインダーとして用いることが出来る。これらの離型性グラフトコポリマーは、ポリマー主鎖にポリシロキサンセグメント、弗化炭素セグメント及び長鎖アルキルセグメントから選ばれた少なくとも１種の離型性セグメントをグラ
フ
　【００１５】
　上記離型性コポリマーは、種々の方法で合成することが出来、好ましい１つの方法としては、主鎖の形成後に該主鎖中に存在している官能基に、これと反応する官能基を有する離型性化合物を反応させる方法が挙げられる。
　上記官能基を有する離型性化合物の１例としては、下記の如き化合物が挙げられる。
　【００１６】
（ａ）ポリシロキサン化合物
　【化１】
　尚、上記式においてメチル基の一部は、他のアルキル基やフェニル基等の芳香族基で置換されていてもよい。
　【００１７】
（ｂ）弗化炭素化合物
　【化２】
　【００１８】
（ｃ）長鎖アルキル化合物
　ラウリン酸、ミリスチン酸、パルミチン酸、ステアリン酸、オレイン酸、リノール酸等の高級脂肪酸及びそれらの酸ハロゲン化物、ノニルアルコール、カプリルアルコール、ラウリルアルコール、ミリスチルアルコール、セチルアルコール、ステアリルアルコール、オレイルアルコール、リノレイルアルコール、リシノレイルアルコール等の高級アルコール、カプリンアルデヒド、ラウリンアルデヒド、ミリスチンアルデヒド、ステアリンアルデヒド等の高級アルデヒド、デシルアミン、ラウリルアミン、セチルアミン等の高級アミン等。
　以上の例は単なる例示であり、その他種々の反応性離型性化合物は、例えば、信越化学等から入手出来、いずれも本発明で使用することが出来る。特に好ましいものは、１分子中に１個の官能基を有している１官能性離型性化合物であって、２官能性以上の多官能性化合物を使用する場合には、得られるグラフトコポリマーがゲル化する傾向にあるので好ましくない。
　【００１９】
　上記官能性離型性化合物と前記例示の如き主鎖ポリマーとの関係は、離型性化合物の官能基をＸとし、一方、主鎖ポリマーの官能基をＹで表すと下記第１表の如くとなる。勿論、ＸとＹとの関係が逆でもよく、夫々混合して使用してもよく、又、両者が反応する限りこれらの例示に限定されない。
　【００２０】
　【表１】
　【００２１】
　又、別の好ましい製造方法としては、前記官能性離型性化合物に、この官能基と反応する官能基を有するビニル化合物を反応させ、離型性セグメントを有するモノマーとし、これを種々のビニルモノマーと共重合させることによっても、同様に所望のグラフトコポリマーを得ることが出来る。
　更に別の好ましい製造方法としては、不飽和ポリエステルや、ビニルモノマーとブタジエン等のジエン化合物の共重合体等の如く、その主鎖中に不飽和二重結合を有するポリマーに、前記例示化合物（７）の如きメルカプト化合物や上記した離型性ビニル化合物を付加させてグラフトさせる方法が挙げられる。
　以上は好ましい製造方法の例であり、本発明はそれ以外の方法で製造したグラフトコポリマーも使用可能である。
　【００２２】
　本発明において、バインダー樹脂に対する相溶性及び／又は染料に対する親和性の観点において特に好ましいポリマーは、主鎖がポリビニルアセタール樹脂、アクリル樹脂、ビニル樹脂、ポリエステル樹脂、ポリウレタン樹脂、ポリアミド樹脂、又はセルロース樹脂であるものである。
　本発明においては、上述した離型剤若しくは離型性バインダーを構成するグラフトコポリマーの主鎖を、ポリビニルアセタールとすることによって、特性を優れたものとすることが出来る。この場合の「ポリビニルアセタール」という用語は、広義に解釈されるべきである。即ち、本発明においてはポリビニルアセタールのアセタール化部分がホルムアルデヒドの場合をポリビニルホルマールと呼び、アセタール化部分がアセトアルデヒドである場合をポリビニルアセトアセタールと呼び、更にアセタール化部分がブチルアルデヒドの場合をポリビニルブチラールと呼ぶ。従って、単にポリビニルアセタールという場合は、これら全てのアセタールを包含する意味である。
　【００２３】
　本発明において、上記の様なポリビニルアセタールからなる主鎖にポリシロキサンセグメントをグラフトさせて上述したグラフトコポリマーを製造するには、例えば、官能基を有するポリシロキサンとジイソシアネートとを反応させてグラフト用のシリコーン鎖を製造し、このグラフト用シリコーン鎖をポリビニルアセタールにグラフトさせることによって得られる。具体的には、例えば、ヘキサメチレンジイソシアネートと片末端に水酸基を有するジメチルポリシロキサンをメチルエチルケトンとメチルイソブチルケトンとを１：１の割合で混合した溶媒中において、錫系触媒（例えば、ジブチル錫）を０．０１〜１．０重量％程度添加し、５０〜１００℃程度の反応温度にてグラフト用シリコーン鎖を製造する。次いで、このグラフト用シリコーン鎖とポリビニルアセタール樹脂とを、メチルエチルケトンとメチルイソブチルケトンとを１：１の割合で混合した溶媒中において反応させることによって、シリコーングラフトポリビニルアセタール樹脂を製造することが出来る。
　【００２４】
　主鎖としては、ポリビニルアセトアセタール及びポリビニルブチラールが好ましく用いられる。ポリビニルブチラールとしては、下記の構造のポリビニルブチラールであって、水酸基含有量（ｍ）が５〜４０重量％、好ましくは１４〜３６重量％、重合度が７００〜２，４００、好ましくは１，７００〜２，４００のものが好ましい。
　【化３】
（ｌ（エル）、ｍ及びｎはポリマー中含有比（重量％））
　上述した主鎖にグラ
フ
　【００２５】
　【化４】
　但し、Ｒはヘキサメチレン等の置換若しくは非置換のメチレン基であり、ｎはシロキサン鎖重合度である。
　又、変性率は下記式で定義される。
　【００２６】
　上記グラフトコポリマーを染料層の離型剤として用いる場合において、該離型剤における離型性セグメントの含有量は、グラフトコポリマー中で離型性セグメントの量が１０〜８０重量％を占める範囲が好ましく、離型性セグメントの量が少なすぎると離型性が不十分となり、一方、多すぎるとバインダーとの相溶性が低下し、染料の移行性等の問題が生じるので好ましくない。又、上記離型剤を染料層に添加する場合は、単独でも混合物としても使用することが出来、その添加量はバインダー樹脂１００重量部に対し、１〜４０重量部が好ましい。添加量が少なすぎると離型効果が不十分であり、多すぎては染料層の染料の移行性や被膜強度が低下し、又、染料層中の染料の変色や熱転写フイルムの保存性の問題が生じて好ましくない。
　一方、上記グラフトコポリマーを染料層のバインダーとして使用する場合においては、該バインダー樹脂における離型性セグメントの含有量は、バインダー樹脂中で離型性セグメントの量が０．５〜４０重量％を占める範囲が好ましく、離型性セグメントの量が少なすぎると、染料層の離型性が不十分となり、一方、多すぎては染料層の染料の移行性や被膜強度が低下し、又、染料層中の染料の変色や熱転写フイルムの保存性の問題が生じて好ましくない。
　【００２７】
　更に本発明においては、上述した染料とバインダー樹脂から染料層を形成する際に、染料層に有機若しくは無機の微粉末を適量含有させることが出来る。この様な微粉末は、染料層を形成する際の塗膜形成適性を向上させると共に、熱転写印字の際の離型性の向上にも寄与する。この点について云えば、有機微粉末の方が好ましい。
　有機微粉末としては、例えば、ポリエチレン、ポリプロピレン等のポリオレフィン樹脂、弗素樹脂、ナイロン樹脂等のポリアミド樹脂、ウレレン樹脂、スチレン・アクリル系架橋樹脂、フェノール樹脂、ユリア樹脂、メラミン樹脂、ポリイミド樹脂、ベンゾグアナミン樹脂等の微粉末が好ましく用いられるが、この中でもポリエチレン微粉末が最も好ましい。
　無機微粉末としては、例えば、炭酸カルシウム、シリカ、クレー、タルク、酸化チタン、水酸化マグネシウム、酸化亜鉛等が好ましく用いられる。
　染料層領域２は基本的には上記の材料から形成されるが、その他必要に応じて従来公知の各種の添加剤も包含することが出来る。
　【００２８】
　前記染料層領域２は、好ましくは適当な溶剤中に前記の染料、バインダー樹脂、その他の任意成分を加えて各成分を溶解又は分散させて染料層形成用インキを調製し、これをグラビア印刷法等により上記の基材フイルム１上に１回又は２回印刷及び乾燥させて形成する。勿論、この印刷に際しては単色印刷でもよいが、本発明の目的にはカラー画像が形成出来る様にイエロー、マゼンタ及びシアンの３色又はブラックを加えた４色の多色印刷が好ましい。
　この様にして形成する染料層領域２は、０．２〜５．０μｍ、好ましくは０．４〜２．０μｍ程度の厚さであり、又、染料層領域２中の染料は、染料層の重量の５〜９０重量％、好ましくは１０〜７０重量％の量で存在するのが好適である。
　【００２９】
　本発明では上記染料層領域２に隣接して熱溶融性インキ層領域３を必要な材料を配合した離型層用インキ、剥離ＯＰ層用インキ及びインキ層用インキから形成する。
　先ず、基材フイルムの面に離型層５を形成する。かかる離型層５は後述のインキ層７を形成するワックス類、シリコーンワックス、シリコーン樹脂、弗素樹脂、アクリル樹脂、セルロース樹脂、塩化ビニル／酢酸ビニル共重合樹脂、硝化綿樹脂等の剥離剤から形成する。形成方法は前記昇華性染料層領域２の形成方法と同様でよく、その厚みは０．１〜５μｍ程度で十分である。又、転写後に艶消し印字や艶消しＯＰ層が望ましい場合には、離型層中に各種の粒子を包含させて、表面マット状にすることが出来る。
　又、上記離型層５上に設ける剥離ＯＰ層６は、例えば、アクリル樹脂、ポリエステル樹脂、ポリウレタン樹脂等の透明性、耐摩耗性、耐薬品性等に優れた樹脂から形成する。形成方法は、前記昇華性染料層領域２と同様に、適当な樹脂の溶液を調製し、これを前記の如き塗布方法や印刷方法で、例えば、０．２〜１０μｍ程度の厚みに形成すればよい。これらの剥離ＯＰ層を形成する場合には熱転写時における膜切れを容易にする為に、その中に透明性を損なわない程度のシリカやアルミナ等の充填剤を加えることも出来る。この他、耐摩耗性、滑り性を持たせる為に、保護層中にポリエチレンワックス等のワックス類を添加してもよい。
　【００３０】
　上記剥離ＯＰ層６の上に形成する熱溶融性インキ層７は、着色剤とビヒクルとからなり、更に必要に応じて種々の添加剤を加えたものでもよい。上記着色剤としては、有機又は無機の顔料若しくは染料のうち、記録材料として良好な特性を有するもの、例えば、十分な着色濃度を有し、光、熱、温度等により変褪色しないものが好ましい。着色剤としては、シアン、マゼンタ、イエロー等も使用出来るが、本発明の目的には高濃度で明瞭な文字や記号を印字出来るブラックの着色剤が好ましい。
　【００３１】
　ビヒクルとしては、ワックスを主成分とし、その他ワックスと乾性油、樹脂、鉱油、セルロース及びゴムの誘導体等との混合物が用いられる。
　ワックスの代表例としては、マイクロクリスタリンワックス、カルナウバワックス、パラフィンワックス等がある。更に、フィッシャートロプシュワックス、各種低分子量ポリエチレン、木ロウ、ミツロウ、鯨ロウ、イボタロウ、羊毛ロウ、セラックワックス、キャンデリラワックス、ペトロラクタム、一部変性ワックス、脂肪酸エステル、脂肪酸アミド等、種々のワックスが用いられる。しかしながら、カードへの接着性、耐スクラッチ性の観点からブラックインキは、以下の樹脂バインダーを使用することがより好ましい。
　▲１▼アクリル樹脂
　▲２▼アクリル樹脂＋塩化ゴム
　▲３▼アクリル樹脂＋塩化ビニル／酢酸ビニル共重合体樹脂
　▲４▼アクリル樹脂＋セルロース系樹脂
　▲５▼塩化ビニル／酢酸ビニル共重合体樹脂
　【００３２】
　基材フイルム１に設けた剥離ＯＰ層６上に熱溶融性インキ層７を形成する方法としては、ホットメルトコートの外、ホットラッカーコート、グラビアコート、グラビアリバースコート、ロールコートその他多くの手段で上記インキを塗布する方法等が挙げられる。形成されるインキ層の厚さは、必要な濃度と熱感度との調和がとれる様に決定すべきであって、例えば、通常はインキ層の厚みが約０．２〜１０μｍの範囲が好ましい。
　【００３３】
　又、熱溶融性インキ層領域３に対して面順次に設ける転写性保護層領域４は、前記熱溶融性インキ層領域３の離型層と同様に先ず離型層５を形成し、同様に該離型層５の表面に剥離ＯＰ層６を形成して構成される。これらの各層の形成材料及び形成方法は前記熱溶融性インキ層領域３の場合と同様である。
　更に上記の熱溶融性インキ層７及び転写性保護層領域４の剥離ＯＰ層６の表面には、これらの層の転写性を良好にする為に、接着剤層１０を設ける。これらの接着剤層１０は、例えば、アクリル樹脂、塩化ビニル樹脂、塩化ビニル・酢酸ビニル共重合樹脂、ポリエステル樹脂等の如く熱時接着性に良好な樹脂溶液を塗布及び乾燥することによって、好ましくは０．１〜５μｍ程度の厚みに形成する。
　又、転写性保護層領域４では、剥離ＯＰ層６と接着剤層１０との間に、紫外線吸収剤や紫外線吸収性の超微粒子無機顔料を含有する紫外線遮断層（不図示）を設ける。紫外線吸収剤としては、ベンゾトリアゾール系、ベンゾフェノン系等の通常の公知の有機紫外線吸収剤が使用でき、又、無機紫外線吸収剤としては、超微粒子酸化亜鉛や超微粒子酸化チタン等の公知の無機紫外線吸収剤が好ましく使用される。これらの紫外線遮断層を形成する樹脂としてはアクリル樹脂、ポリエステル樹脂、塩化ビニル−酢酸ビニル樹脂、ポリウレタン樹脂等が使用される。
　【００３４】
　以上の如くして本発明の熱転写フイルムが提供されるが、本発明はこれらの方法に限定されず、昇華性染料層領域、熱溶融性インキ層領域、転写性保護層領域等の形成順序は特に限定されない。
　又、昇華性染料層領域、熱溶融性インキ層領域、転写性保護層領域は夫々被転写材の転写画像を形成すべき箇所に対応する基材フイルムの特定位置にパターン状に設けてもよく、例えば、被転写材の転写画像を形成すべき箇所に対応して昇華性染料層領域２、熱溶融性インキ層領域３及び転写性保護層領域４を特定位置に塗り分ることも出来る。この様にすれば、これらの層の使用されない部分を除くことが出来、経済的である。
　【００３５】
　上記の如き熱転写フイルムを用いて、画像を形成する為に使用する被転写材は、ポリエステルシート等のプラスチックフイルム、染料受容層を設けたプラスチックフイルムや紙の外に、ポリエステル繊維、ポリアミド繊維、ポリプロピレン繊維、ビニロン繊維等の合成繊維からなる織布又は不織布等も使用出来るが、本発明において好ましいのは、ポリエステル樹脂や塩化ビニル樹脂等からなるカード基材である。これらのカード基材が昇華性染料に対して十分な染着性を有さない場合には、その表面に適当な樹脂からなる染料受容層を設けたり、樹脂中に可塑剤や滑剤等を包含させて染料受容性を付与することも出来る。勿論、これらのカード基材には、予めエンボス、サイン、ＩＣメモリー、磁気層、他の印刷等が設けられていてもよい。
　【００３６】
　上記本発明の熱転写フイルムを用いるカードの製造例を第４図を参照して説明する。
　先ず、カード基材１１の表面に、必要に応じて染料受容層１２を設け、前記本発明の熱転写フイルムの染料層２Ｙを重ね、色分解信号に従って作動するサーマルプリンターによりイエロー画像２Ｙを転写する。同様に同一領域にマゼンタ画像２Ｍ及びシアン画像２Ｃを転写して所望のカラー画像１３を形成する。次に熱溶融性インキ層領域３を用いて同様に所望の文字、記号等１４を印字する。この際、熱溶性インキ層領域３は離型層５と剥離ＯＰ層６との界面で剥離され、画像１４の表面には剥離ＯＰ層６が位置するようになり、画像１４の各種耐久性が向上する。更に転写保護層領域４を用いて上記カラー画像１３上に保護層領域４を転写してカラー画像１３面に剥離ＯＰ層６を形成する。この様にして各種耐久性に優れた所望のカードが得られる。勿論、保護層領域の剥離ＯＰ層６を画像１４の上に更に転写させてもよい。
　上記の転写に際しては、サーマルプリンターは、昇華転写用、熱溶融性インキ転写用、保護層転写用と別々に（好ましくは連続して）設定してもよいし、又、これらの転写は、共通のプリンターで夫々印字エネルギーを適切に調整して行ってもよい。
　【００３７】
　【実施例】
　次に実施例を挙げて本発明を更に具体的に説明する。尚、文中、部又は％とあるのは特に断りのない限り重量基準である。
参考例１
　下記組成の各種インキを調製した。
イエローインキ（Ｙ−１）
　染料（Ｆｏｒｏｎ　Ｂｒｉｌｌｉａｎｔ　Ｙｅｌｌｏｗ　Ｓ−６ＧＬ）
　　　　　　　　　　　　　　　　　　　　　　　　　　　　　　　　３．０部
　ポリビニルアセトアセタール樹脂　　　　　　　　　　　　　　　　２．０部
　シリコングラフトポリビニルアセトアセタール樹脂　　　　　　　　１．２部
　ポリエチレンワックス　　　　　　　　　　　　　　　　　　　　　０．２部
　メチルエチルケトン／トルエン（重量比１／１）　　　　　　　　９３．６部
　【００３８】
イエローインキ（Ｙ−２）
　染料（Ｆｏｒｏｎ　Ｂｒｉｌｌｉａｎｔ　Ｙｅｌｌｏｗ　Ｓ−６ＧＬ）
　　　　　　　　　　　　　　　　　　　　　　　　　　　　　　　　３．０部
　ポリビニルアセトアセタール樹脂　　　　　　　　　　　　　　　　３．２部
　ポリエチレンワックス　　　　　　　　　　　　　　　　　　　　　０．２部
　メチルエチルケトン／トルエン（重量比１／１）　　　　　　　　９３．６部
マゼンタインキ（Ｍ−１）
　イエロー染料に代えてマゼンタ染料（ＭＳ　Ｒｅｄ　Ｇ／Ｍａｃｒｏｌｅｘ　Ｒｅｄ　Ｖｉｏｌｅｔ　Ｒ＝　／　）を使用した以外はイエローインキ（Ｙ−１）に同じ。
マゼンタインキ（Ｍ−２）
　イエロー染料に代えてマゼンタ染料（ＭＳ　Ｒｅｄ　Ｇ／Ｍａｃｒｏｌｅｘ　Ｒｅｄ　Ｖｉｏｌｅｔ　Ｒ＝　／　）を使用した以外はイエローインキ（Ｙ−２）に同じ。
　【００３９】
シアンインキ（Ｃ−１）
　イエロー染料に代えてシアン染料（カヤセットブルー７１４）を使用した以外はイエローインキ（Ｙ−１）に同じ。
シアンインキ（Ｃ−２）
　イエロー染料に代えてシアン染料（カヤセットブルー７１４）を使用した以外はイエローインキ（Ｙ−２）に同じ。
熱溶融性インキ層用インキ
　塩化ビニル／酢酸ビニル共重合体系樹脂　　　　　　　　　　　　　　６０部
　カーボンブラック　　　　　　　　　　　　　　　　　　　　　　　　４０部
　トルエン　　　　　　　　　　　　　　　　　　　　　　　　　　　１００部
　ＭＥＫ　　　　　　　　　　　　　　　　　　　　　　　　　　　　１００部
　【００４０】
剥離ＯＰ層用インキ
　アクリル樹脂（ＢＲ−８３、三菱レイヨン製）　　　　　　　　　　　８８部
　ポリエチレンワックス　　　　　　　　　　　　　　　　　　　　１１．５部
　ポリエステル　　　　　　　　　　　　　　　　　　　　　　　　　０．５部
　蛍光増白剤　　　　　　　　　　　　　　　　　　　　　　　　　　０．５部
　メチルエチルケトン　　　　　　　　　　　　　　　　　　　　　　１５０部
　トルエン　　　　　　　　　　　　　　　　　　　　　　　　　　　１５０部
離形層用インキ
　ポリウレタン樹脂（ハイドランＡＰ−４０、大日本インキ製）　　　　７０部
　ポリビニルアルコール　　　　　　　　　　　　　　　　　　　　　　３０部
　蛍光増白剤　　　　　　　　　　　　　　　　　　　　　　　　　　０．５部
　メチルエチルケトン　　　　　　　　　　　　　　　　　　　　　　１５０部
　トルエン　　　　　　　　　　　　　　　　　　　　　　　　　　　１５０部
　【００４１】
　上記各染料インキをグラビアコート方法により、背面に耐熱スリップ層（厚み１μｍ）を形成し、且つ表面にポリウレタン系樹脂からなるプライマー層（厚み０．５μｍ）を形成してある厚さ６．０μｍのポリエステルフイルム（商品名「ルミラー」東レ製）（この代わりの予め接着処理してあるポリエステルフイルムを用いてもよい）の表面に、塗布量が約３ｇ／ｍ２になる様に、夫々イエロー（Ｙ−１）、マゼンタ（Ｍ−１）、シアン（Ｃ−１）、イエロー（Ｙ−２）、マゼンタ（Ｍ−２）及びシアン（Ｃ−２）の順に面順次に幅１５ｃｍに繰返し塗布及び乾燥を繰り返し、各染料層が２層構成である（いずれも離型性バインダーを含む層が上層となる）３色の昇華性染料層領域を形成した。尚、上記３色を１セットとし、夫々のセット間は３０ｃｍの間隔を空けておいた。
　次に離型層用インキを用いて上記の空白部分に固形分基準で１ｇ／ｍ２の割合でグラビアコート方法により塗布及び乾燥して離型層を形成した。次いで上記離型層の上に同様にして剥離ＯＰ層用インキ（固形分基準１ｇ／ｍ２）及び熱溶融性インキ層用インキ（固形分基準１ｇ／ｍ２）を塗布及び乾燥して熱溶融性インキ層領域を形成し、図２において転写性保護層領域が形成されていないことを除き図３に示した如き参考例１の熱転写フイルムを形成した。
　【００４２】
参考例２
　下記のインキを調製した。
接着剤層用インキ（固形分塗布量１ｇ／ｍ２）
　塩化ビニル／酢酸ビニル共重合体系樹脂　　　　　　　　　　　　　１００部
　蛍光増白剤　　　　　　　　　　　　　　　　　　　　　　　　　　０．５部
　トルエン　　　　　　　　　　　　　　　　　　　　　　　　　　　１５０部
　ＭＥＫ　　　　　　　　　　　　　　　　　　　　　　　　　　　　１５０部
剥離ＯＰ層用インキ（固形分塗布量１ｇ／ｍ２）
　アクリル樹脂　　　　　　　　　　　　　　　　　　　　　　　　　　７７部
　塩化ビニル／酢酸ビニル共重合体系樹脂　　　　　　　　　　　　　　１９部
　ポリエチレンワックス　　　　　　　　　　　　　　　　　　　　　３．５部
　ポリエステル　　　　　　　　　　　　　　　　　　　　　　　　　０．５部
　蛍光増白剤　　　　　　　　　　　　　　　　　　　　　　　　　　０．５部
　メチルエチルケトン　　　　　　　　　　　　　　　　　　　　　　１５０部
　トルエン　　　　　　　　　　　　　　　　　　　　　　　　　　　１５０部
　【００４３】
離型層用インキ（固形分塗布量０．０１ｇ／ｍ２）
　ポリウレタン樹脂　　　　　　　　　　　　　　　　　　　　　　　　７０部
　ポリビニルアルコール　　　　　　　　　　　　　　　　　　　　　　３０部
　蛍光増白剤　　　　　　　　　　　　　　　　　　　　　　　　　　０．５部
　メチルエチルケトン　　　　　　　　　　　　　　　　　　　　　　１５０部
　トルエン　　　　　　　　　　　　　　　　　　　　　　　　　　　１５０部
　参考例１における各インキ及び上記インキを用いて、参考例１と同様な方法で図１に示す参考例の熱転写フイルムを形成した。
　【００４４】
　【００４５】
参考例３
　参考例１における染料層領域をインキＹ−２、インキＭ−２及びインキＣ−２を用いて１層構成で形成した（塗布量は２層構成の場合と同じ）以外は、参考例１と同様にして参考例の熱転写フイルムを形成した。
参考例４
　参考例３において更に参考例２の如く転写性保護層領域を形成した以外は、参考例３と同様にして参考例の熱転写フイルムを形成した。
参考例５
　参考例４において、参考例２の転写性保護層領域中に、更に下記インキから紫外線遮断層を剥離層と接着剤層との間に形成した以外は、参考例４と同様にして
参考例
　アクリル樹脂　　　　　　　　　　　　　　　　　　　　　　　　　　２０部
　超微粒子酸化亜鉛（Ｚｎ−１００、平均粒径０．０５μｍ、住友セメント製）
　　　　　　　　　　　　　　　　　　　　　　　　　　　　　　　　　２０部
　メチルエチルケトン／トルエン（重量比１／１）　　　　　　　　　　８０部
　（塗布量１．０ｇ／ｃｍ２）
　【００４６】
使用例
　安定剤等の添加剤を約１０％含有するポリ塩化ビニル（重合度８００）コンパウンド１００部、白色顔料（酸化チタン）１０部及び可塑剤（ＤＯＰ）０．５部からなるカード基材の面に、上記
参考例５
　上記各カードの表面をイソプロピルアルコールを含浸させたガーゼで１００回擦ってもガーゼは全く汚染しなかった。これに対して剥離ＯＰ層及び転写性保護層領域を形成しない熱転写フイルムを使用して形成した画像の場合には直ちにガーゼが黒褐色に著しく汚染された。
　【００４７】
　【効果】
　以上の如き本発明によれば、基材フイルム上に昇華性染料層領域と熱溶融性インキ層領域を設け、該熱溶融性インキ層領域を基材フイルム面に順次積層された離型層、剥離ＯＰ層及び熱溶融性インキ層からなる熱転写フイルムを使用し、昇華性染料層領域で階調画像を、そして熱溶融性インキ層領域で単調画像を形成すると同時に、単調画像表面に剥離ＯＰ層を転写させることによって、優れた階調画像とともに、耐摩耗性に優れた単調画像が同時に形成される。
　【００４８】
【図面の簡単な説明】
　【図１】
　
参考例
　【図２】
　
参考例
　【図３】
　
参考例
　【図４】
　
参考例
　【符号の説明】
　１：基材フイルム
　２：昇華性染料層領域
　３：熱溶融性インキ層領域
　４：転写性保護層領域
　５：離型層
　６：剥離ＯＰ層
　７：熱溶融性インキ層